(57)【特許請求の範囲】
【請求項１】
基材の表面の少なくとも一部に、前記基材とは異なる合金組成の表面層を有する鉛蓄電池用正極集電体を備え、
前記基材がＳｂを含まない鉛合金または鉛であり、
前記表面層がアルカリ金属（ただしリチウムを除く。）およびアルカリ土類金属から選択された金属の１以上を含み、Ｓｂを含まない鉛合金層であり、
前記表面層がＣａを含む場合には、これの含有量が０．２〜５ｗｔ％であり、
または、
前記表面層がリチウムおよびＣａを除く、アルカリ金属およびアルカリ土類金属から選択された金属の１以上を含む場合には、これの含有量が０．１〜５ｗｔ％であることを特徴とする鉛蓄電池。
【請求項２】
鉛蓄電池用正極集電体の集電耳部のうち、少なくとも溶接されてストラップと一体化する部分には上記表面層を有しないことを特徴とする請求項１に記載の鉛蓄電池。
【請求項３】
上記表面層が０．１〜３０ｗｔ％のＳｎを含有する鉛合金であることを特徴とする請求項１〜２の何れかに記載の鉛蓄電池。
【請求項４】
上記基材が０〜０．１２ｗｔ％のＣａ、および／または０〜３ｗｔ％のＳｎを含有する鉛合金であることを特徴とする請求項１〜３の何れかに記載の鉛蓄電池。
【請求項５】
上記表面層の厚みが１μｍ以上であり、かつ基材の厚みの３０％以下であることを特徴とする請求項１〜４の何れかに記載の鉛蓄電池。
【請求項６】
活物質中にアルカリ金属またはアルカリ土類金属の化合物を少なくとも１種以上を含むことを特徴とする請求項１〜５の何れかに記載の鉛蓄電池。
【請求項７】
活物質中にＳｎの化合物を含むことを特徴とする請求項３に記載の鉛蓄電池。
【請求項８】
電解液にアルカリ金属またはアルカリ土類金属のイオンを含有することを特徴とする請求項１〜７の何れかに記載の鉛蓄電池。
【請求項９】
電解液にＳｎのイオンを含有することを特徴とする請求項３に記載の鉛蓄電池。
【発明の詳細な説明】
【０００１】
＜技術分野＞
本発明は、鉛蓄電池に関する。
【０００２】
＜背景技術＞
従来、鉛蓄電池における正極板の集電体にはＰｂ−Ｓｂ系合金が用いられてきた。しかし、この合金を用いた電池は自己放電や電解液の減少が大きく、メンテナンスフリータイプの電池や密閉型電池に使用することは困難であった。そこで、自己放電や電解液の減少を抑制し、メンテナンスフリー化を図るために、たとえばＣａを０．０４〜０．１２ｗｔ％含むＰｂ−Ｃａ系合金などのＳｂを含まない鉛合金が用いられるようになった。
【０００３】
しかし、正極集電体にＳｂを含まない鉛合金を用いた電池は、Ｐｂ−Ｓｂ系合金を用いた電池よりも早期に容量が低下することがある。この原因として、正極集電体と活物質との密着性が悪くなる、集電体に放電しやすい腐食層が形成される、といったことなどが考えられるが、いずれにしてもＳｂを含まない正極集電体を用いた電池では、集電体の腐食層が放電して集電体と活物質との界面に不働態層が形成されやすく、活物質が充分放電できなくなってしまうという問題がある。
【０００４】
したがって、Ｓｂを含まない鉛合金を正極集電体に用いた電池の寿命性能を向上させるためには、正極集電体と活物質との密着性を改善する、または放電しにくい腐食層を形成させることが有効であると考えられる。この改善のための１つの方法として、Ｐｂ−Ｃａ系合金正極集電体の表面にＰｂ−Ｓｂ系合金層を形成させることが提案されている（特開昭６３−１４８５５７号公報）。
【０００５】
この方法を用いれば、早期に容量が低下することを防止でき、かつ減液特性もＰｂ−Ｓｂ系合金の集電体を用いたものに比べて改善されることが知られている。しかし、この方法でも、集電体表面のみとはいえＳｂを用いているために、Ｓｂが電解液に溶出して負極に析出し、水素過電圧を低下させるため、Ｐｂ−Ｃａ系合金集電体と同等には自己放電や減液を抑えることができないという問題があった。特に、定電圧で充電される用途の電池にこの方法を用いると、熱逸走や電解液の涸渇（ドライアウト）が生じて早期に寿命に達するという問題があった。
【０００６】
したがって、正極集電体に求められる性質としては、適切な導電性を前提として、（１）機械的強度および加工性、（２）耐腐食性、（３）活物質との密着性、（４）集電体と活物質の界面での不働態化の防止、（５）正極に由来する負極での水素過電圧低下の防止、などを兼ね備えることが求められる。
【０００７】
本発明の課題は、正極集電体全体として上記性質を満足し、寿命性能を向上させた鉛蓄電池を提供することにある。
【０００８】
＜発明の開示＞
上記課題を解決するため、請求の範囲第１項に記載の発明の鉛蓄電池では、基材の表面の少なくとも一部に、前記基材とは異なる合金組成の表面層を有する鉛蓄電池用正極集電体を備え、前記基材がＳｂを含まない鉛合金または鉛であり、前記表面層がアルカリ金属（ただしリチウムを除く。）およびアルカリ土類金属から選択された金属の１以上を含み、Ｓｂを含まない鉛合金層であり、前記表面層がＣａを含む場合には、これの含有量が０．２〜５ｗｔ％であり、または、前記表面層がリチウムおよびＣａを除く、アルカリ金属およびアルカリ土類金属から選択された金属の１以上を含む場合には、これの含有量が０．１〜５ｗｔ％であることを特徴とする。
【０００９】
このような正極集電体によって、主としてその基材が集電体全体としての機械的強度および加工性、耐腐食性を満足させ、主としてその表面層が集電体と活物質との密着性、集電体と活物質の界面での不働態化の防止を良好にし、また、基材と表面層の双方にＳｂを含まないことによって、正極に由来する負極での水素過電圧低下の防止、の性質を満足させることが出来る。
【００１０】
＜発明を実施するための最良の形態＞
本発明は、Ｓｂを含まない鉛合金または鉛からなる正極集電体の基材表面にアルカリ金属またはアルカリ土類金属の少なくとも１種以上を含む鉛合金層を設けることを特徴とするものである。正極集電体表面にアルカリ金属またはアルカリ土類金属の少なくとも１種以上を含む鉛合金層を設けることによって、正極活物質と正極集電体との密着性や正極集電体腐食層の形態や組成を改善することができ、集電体と活物質との界面に不働態層が形成されるのを防ぐことができる。
【００１１】
アルカリ金属またはアルカリ土類金属の含有量は、例えばＣａでは０．２〜５ｗｔ％の範囲が好ましい。また、Ｍｇ、Ｋでは０．１〜５ｗｔ％の範囲が好ましい。その他のアルカリ金属またはアルカリ土類金属についてもこの範囲の添加量で同様の効果が得られ、さらにこれらの２種類以上を組み合わせた場合も同様の効果が得られる。
【００１２】
本発明の最も大きな特徴は、アルカリ金属またはアルカリ土類金属を含む鉛合金層を正極集電体表面に設けることにあるが、アルカリ金属またはアルカリ土類金属を集電体全体に存在させた場合、すなわち、アルカリ金属またはアルカリ土類金属を含む鉛合金で集電体を形成した場合には、合金の性質上、かえって寿命性能に悪影響をおよぼす。
【００１３】
アルカリ金属またはアルカリ土類金属を含む鉛合金は、その添加量が微量（たとえばＰｂ−Ｃａ合金では０．０４〜０．１２ｗｔ％）である場合は強度が向上するなどの利点があるが、その量を超えると脆い、腐食しやすいなどの欠点が大きくなるため、集電体としては利用できない。その点、これらを表面層にだけ存在させる場合には、集電体全体の強度や耐腐食性は基材の性質によって決まるため、基材が十分な強度や耐腐食性を有していれば、たとえ表面層が脆く腐食しやすくても集電体全体としては十分な強度や耐腐食性を有する。
【００１４】
また、表面層に含まれるアルカリ金属またはアルカリ土類金属は、表面層が腐食して電解液中に溶出してもＳｂのように負極に析出して負極の水素過電圧を低下させることがないため、自己放電や電解液の減少をＰｂ−Ｃａ系合金集電体を用いた場合と同等に抑えることができる。
【００１５】
集電体の表面に基材と別の組成の鉛合金層を設ける方法としては、例えば圧着、溶射、溶融鉛合金への浸漬、電気メッキなどのいくつかの公知技術が応用できる。
基材とは、集電体を形成する母材となる部分であって、本発明で用いる材質はＳｂを含まない鉛合金または純鉛である。
【００１６】
ここで「Ｓｂを含まない」とは、積極的には含まないという意味であって、例えば電池性能にほとんど影響を与えないわずかな量を含有する合金は、本発明から除かれるものではない。具体的には、基材中のＳｂの含有量が１ｗｔ％以下であれば良く、好ましくは０．０１ｗｔ％以下、より好ましくは実質的な含有量が０ｗｔ％である。また、Ｓｂを含まない鉛合金とは特に限定されるものではないが、Ｃａを鉛以外の主要な合金成分とするＰｂ−Ｃａ系合金、Ｓｎを鉛以外の主要な合金成分とするＰｂ−Ｓｎ系合金、またＣａとＳｎとを鉛以外の主要な合金成分とするＰｂ−Ｃａ−Ｓｎ系合金、などを挙げることができ、これらの合金においてはＣａは０．１２ｗｔ％以下が好ましく、Ｓｎは３ｗｔ％以下が好ましい。
【００１７】
さらに、基材の実用範囲に鉛以外の金属を実質的に含まない純鉛も加えられる。例えばＰｂ−Ｃａ−Ｓｎ系合金において、さまざまな実用範囲でＣａとＳｎの含有量を変化させた結果、実質的にＣａとＳｎが０ｗｔ％の時は、純鉛を意味する。また、上に述べた合金あるいは純鉛に、Ａｌ、Ａｇ、Ｓｅ、Ｂｉ等、鉛合金の特性を改善するために従来から用いられる元素を添加した鉛合金も用いることができる。また、最終的に加工製造された正極集電体における基材の厚みは、０．０１ｍｍ〜５ｍｍであることが好ましい。
【００１８】
表面層にアルカリ金属またはアルカリ土類金属に加えてＳｎを０．１〜３０ｗｔ％添加することにより、表面層の形成しやすさや集電体の加工性を改善することができる。さらに、電池性能のばらつきや過放電放置性能が改善される。また、アルカリ金属またはアルカリ土類金属に加えて、Ａｌ、Ａｇ、Ｓｅ、Ｂｉ等、鉛合金の特性を改善するために従来から添加されて用いられる元素を添加してもよい。
【００１９】
合金表面層の厚みはあまり薄いと効果が小さく、反対に厚すぎると集電体の生産性や加工性が低下する、腐食量が増える等の問題が生じることがあるため、１μｍ以上で、かつ、集電体基材の厚みの３０％以下、より好ましくは１０％以下の厚みであることが望ましい。さらに、合金表面層は集電体全面を覆う必要はないが、集電体全体の見かけ表面積の１／６以上が覆われていることが好ましい。また、集電体の集電耳部に該表面層を設けると、ストラップと集電耳との溶接部が腐食しやすくなるため、溶接されてストラップと一体化する部分には該表面層をもうけない方がよい。集電体の形態は特に限定されるものではないが、生産性や加工性の点からエキスパンド格子、打ち抜き格子またはシート状が好ましい。
【００２１】
本発明になる集電体を用いて鉛蓄電池を構成する場合、活物質中にアルカリ金属またはアルカリ土類金属の化合物を少なくとも１種以上添加することによって放電性能や寿命性能をさらに向上させることができる。また、表面層にＳｎを含む場合には、活物質中にＳｎの化合物を添加することにより放電性能や寿命性能をさらに向上させることができる。
【００２２】
活物質中にアルカリ金属またはアルカリ土類金属の化合物を添加する方法として、アルカリ金属またはアルカリ土類金属を含む鉛合金から作製した鉛粉を活物質原料として用いても同様の効果が得られる。活物質中にＳｎの化合物を添加する方法として、Ｓｎを含む鉛合金から作製した鉛粉を活物質原料として用いても同様の効果が得られる。
【００２３】
また、電解液にアルカリ金属またはアルカリ土類金属の化合物、たとえばこれらの硫酸塩を添加して電解液中にアルカリ金属またはアルカリ土類金属のイオンを存在させることにより、寿命性能をさらに向上させることができる。添加する量としては、電解液中の金属イオン濃度として０．００１〜０．３ｍｏｌ／ｌが好ましい。表面層にＳｎを含む場合には、電解液にＳｎの化合物、たとえばＳｎＳＯ４を添加して電解液中にＳｎのイオンを存在させることにより、寿命性能をさらに向上させることができる。添加する量としては、電解液中のＳｎイオン濃度として０．００１〜０．１ｍｏｌ／ｌが好ましい。
【００２４】
＜実施例＞
以下、本発明の実施例について説明する。
（実施例１）
鉛合金基材上に、上記表面層を設けた集電体の一例として、エキスパンド格子に適用した場合について述べる。
【００２５】
まず、基材である厚み１０ｍｍのＰｂ−０．０７ｗｔ％Ｃａ−１．３ｗｔ％Ｓｎ合金の連続鋳造板の表面（片面）に、厚み０．３ｍｍのＰｂ−Ｌｉ、Ｐｂ−Ｎａ、Ｐｂ−Ｋ、Ｐｂ−Ｍｇ、Ｐｂ−Ｃａ、Ｐｂ−Ｓｒ、Ｐｂ−Ｂａ合金シートを重ね合わせ、圧延ローラで圧延することによって一体化された厚み１．０ｍｍの圧延シートを作製した。これによって、基材の片面に厚さ約３０μｍのＰｂ−アルカリ金属またはアルカリ土類金属合金表面層を有する圧延シートを作製した。この圧延シートを第１図図、第２図図に示す。表面層の鉛合金への各元素の添加量は０．５ｗｔ％とした。
【００２６】
次に、作製した圧延シートをレシプロ式エキスパンド機を用いて網目状に展開して格子とした。これらの格子に、鉛粉と希硫酸とを練合して製作したペーストを充填し、熟成、乾燥して正極板を作製した。これらの正極板５枚と、厚み１．０ｍｍのＰｂ−０．０７ｗｔ％Ｃａ−１．３ｗｔ％Ｓｎ合金圧延シートをレシプロ式エキスパンド機を用いて網目状に展開した格子に、リグニンスルホン酸、ＢａＳＯ４およびカーボンを混合した鉛粉と希硫酸とを練合して製作したペーストを充填し、熟成、乾燥して作製した負極板６枚とを微細ガラス繊維セパレータを介して交互に積層し、極板群を形成した。
【００２７】
これらの極板群を電槽に挿入し、希硫酸を所定量汁液して化成し、２Ｖ３０Ａｈの密閉型鉛蓄電池を製作した。これらの電池を放電は１０Ａ（１／３ＣＡ）で１時間、充電は電池電圧が２．４５Ｖに達するまで１０Ａの定電流で充電し、２．４５Ｖに達した後は電池電圧が２．４５Ｖを維持して充電するという方式で１０時間、温度は４０℃という条件でサイクル寿命試験を実施し、５０サイクル毎に１０Ａ（１／３ＣＡ）で容量試験をおこなった。比較のため、基材表面に上記表面層を有しない格子およびＰｂ−５．０ｗｔ％Ｓｂ合金の表面層を形成させた格子についても同様に作製し試験に供した。
【００２８】
試験に供した電池の一覧とその試験結果を表１に示す。
【表１】
0005050309.tif 000002
【００２９】
基材に上記表面層を有しない圧延シートからなる格子を用いて作製した従来の電池（Ａ）よりも、表面にアルカリ金属またはアルカリ土類金属を含む表面層を有するシートからなる格子を用いて作製した電池（Ｃ〜Ｉ）の方が寿命が長く、Ｐｂ−Ｓｂ合金層を有する格子を用いた電池（Ｂ）と同等以上の寿命性能を示した。さらに、寿命試験中における各電池の減液量を比較すると、電池（Ｃ〜Ｉ）は、表面層を有しない電池と同等で、Ｐｂ−Ｓｂ合金表面層を形成させた格子を用いた電池のそれよりも非常に少なく、良好であった。
【００３０】
なお、本実施例ではアルカリ金属またはアルカリ土類金属を１種類添加した場合について示したが、これらを２種類以上組み合わせた場合も同様の効果が得られる。
【００３１】
（実施例２）
前記表面層中のアルカリ金属およびアルカリ土類金属の含有量を変えて実施例１と同様の方法で製作したエキスパンド格子を用いて、２Ｖ３０Ａｈの密閉型鉛蓄電池を製作し、実施例１と同様の条件でサイクル寿命試験をおこなった。各添加元素の添加量と寿命サイクル数との関係を図３〜５に示す。
【００３２】
この結果からわかるように、表面層の合金としてＰｂ−Ｃａ合金を用いた場合、Ｃａ量が０．２〜５ｗｔ％の領域で寿命性能の向上が著しいことがわかる。また、表面層の合金としてＰｂ−Ｍｇ合金またはＰｂ−Ｋ合金を用いた場合には、ＭｇまたはＫ量が０．１ｗｔ％以上の領域で同様の効果が得られた。
【００３３】
（実施例３）
前記表面層の合金としてアルカリ金属またはアルカリ土類金属に加えてＳｎを添加した合金を用いた場合の実施例について述べる。
まず、基材である厚み１０ｍｍのＰｂ−０．０７ｗｔ％Ｃａ−１．３ｗｔ％Ｓｎ合金の連続鋳造板の表面（片面）に、厚み０．１ｍｍのＰｂ−１．５％Ｃａ−１０％Ｓｎ合金シートを重ね合わせ、圧延ローラで圧延することによって一体化された厚み１．０ｍｍの圧延シートを作製した。これによって、基材の片面に厚さ約１０μｍのＰｂ−１．５％Ｃａ−１０％Ｓｎ合金表面層を有する圧延シートを作製した。また、比較のためＳｎを含まないＰｂ−１．５％Ｃａ合金表面層を有する圧延シートも同様に製作した。
【００３４】
このとき、表面層となる合金シートは、厚み２ｍｍのＰｂ−１．５％Ｃａ−１０％Ｓｎ合金およびＰｂ−１．５％Ｃａ合金の板を圧延ローラで圧延することによって製作したが、Ｐｂ−１．５％Ｃａ合金では圧延時にシートにひび割れが生じる場合が見られたのに比べ、Ｐｂ−１．５％Ｃａ−１０％Ｓｎ合金ではシートにひび割れを生じることはなかった。
【００３５】
また、表面層となる合金シートをＰｂ−０．０７ｗｔ％Ｃａ−１．３ｗｔ％Ｓｎ合金の連続鋳造板に重ね合わせて圧延ローラで圧延した後に、一体化した圧延シートを観察すると、Ｐｂ−１．５％Ｃａ合金の表面層を形成したシートでは、表面層の一部が剥がれている場合があったが、Ｐｂ−１．５％Ｃａ−１０％Ｓｎ合金の表面層を形成したシートでは、表面層の剥がれはみられず、生産性、加工性に優れていた。
【００３６】
次に、作製した圧延シートをロータリー式エキスパンド機を用いて網目状に展開して格子とした。これらの格子に、鉛粉と希硫酸とを練合して製作したペーストを充填し、熟成、乾燥して正極板を作製した。これらの正極板５枚と、厚み１．０ｍｍのＰｂ−０．０７ｗｔ％Ｃａ−１．３ｗｔ％Ｓｎ合金圧延シートをロータリー式エキスパンド機を用いて網目状に展開した格子に、リグニンスルホン酸、ＢａＳＯ４およびカーボンを混合した鉛粉と希硫酸とを練合して製作したペーストを充填し、熟成、乾燥して作製した負極板６枚とを合成樹脂セパレータを介して交互に積層し、極板群を形成した。
【００３７】
これらの極板群を電槽に挿入し、希硫酸を所定量注液して化成し、２Ｖ３０Ａｈの開放型鉛蓄電池を各１０個ずつ計２０個製作した。これらの電池を６Ａ（０．２ＣＡ）で１．７Ｖまで放電し、容量のばらつきを調べた。表面層がＰｂ−１．５％Ｃａ合金の場合、表面層の一部が剥がれている場合があり、容量には最大約１％のばらつきがあったが、表面層がＰｂ−１．５％Ｃａ−１０％Ｓｎ合金の場合には表面層の剥がれがなく、容量のばらつきは約０．３％であった。Ｓｎの添加量は０．１〜３０％が好ましい。０．１％より少ないとその効果が小さく、３０％を超えると極板の化成性が悪くなるなどの悪影響が発生する。
【００３８】
（実施例４）
集電体の集電耳部のうち、溶接されてストラップと一体化する部分には該表面層をもうけない場合の実施例について述べる。
まず、基材である厚さ１０ｍｍのＰｂ−０．０６ｗｔ％Ｃａ−１．５ｗｔ％Ｓｎ合金連続鋳造板の表面（両面）に、これと同じ幅の厚さ０．２ｍｍのＰｂ−１．５ｗｔ％Ｃａ−１０ｗｔ％Ｓｎ合金シートを重ね合わせ、圧延ローラで圧延することによって、一体化された厚さ１．０ｍｍの圧延シートａを作製した。これによって、基材の両面に厚さ約２０μｍのＰｂ−１．５ｗｔ％Ｃａ−１０ｗｔ％Ｓｎ合金表面層を有する圧延シートを製作することができた。この圧延シートを集電耳および上部額部とする部分を残してロータリー式エキスパンド機を用いて網目状に展開し、エキスパンド格子ａを製作した。
【００３９】
次に、基材である厚さ１０ｍｍのＰｂ−０．０６ｗｔ％Ｃａ−１．５ｗｔ％Ｓｎ合金連続鋳造板の表面（両面）に、幅方向の寸法がこの合金板よりも格子の耳部の長さに相当する分だけ小さい厚さ０．２ｍｍのＰｂ−１．５ｗｔ％Ｃａ−１０ｗｔ％Ｓｎ合金シートを一方の辺を合わせて重ね合わせ、圧延ローラで圧延することによって、一体化された厚さ１．０ｍｍの圧延シートｂを作製した。これによって、基材の両面のうちほぼ格子の耳部の長さに相当する寸法を除く全面に厚さ約２０μｍのＰｂ−１．５ｗｔ％Ｃａ−１０ｗｔ％Ｓｎ合金表面層を有する圧延シートを製作することができた。
【００４０】
この圧延シートのうちＰｂ−１．５ｗｔ％Ｃａ−１０ｗｔ％Ｓｎ合金表面層を有しない部分を集電耳として残し、該表面層を有する部分のうち上部額部とする部分を残してロータリー式エキスパンド機を用いて網目状に展開し、エキスパンド格子ｂを製作した。
【００４１】
これらの格子に、鉛粉と希硫酸とを練合して製作したペーストを充填し、熟成、乾燥して正極板を作製した。これらの正極板５枚と、厚み１．０ｍｍのＰｂ−０．０７ｗｔ％Ｃａ−１．３ｗｔ％Ｓｎ合金圧延シートをロータリー式エキスパンド機を用いて網目状に展開した格子に、リグニンスルホン酸、ＢａＳＯ４およびカーボンを混合した鉛粉と希硫酸とを練合して製作したペーストを充填し、熟成、乾燥して作製した負極板６枚とをセパレータを介して交互に積層し、格子耳部を鉛−１％Ｓｎ合金で溶接してストラップを形成し、極板群とした。これらの極板群を電槽に挿入し、希硫酸を所定量注液して化成し、２Ｖ３０Ａｈの開放型鉛蓄電池を製作した。
【００４２】
これらの電池を温度７０℃、３Ａ（０．１ＣＡ）の電流で１ヶ月間過充電して電池を解体し、極板の集電耳とストラップとの溶接部の状態を観察した。その結果を表２に示す。
【表２】
0005050309.tif 000003
【００４３】
集電耳部にもＰｂ−１．５ｗｔ％Ｃａ−１０ｗｔ％Ｓｎ合金表面層を有するエキスパンド格子ａを用いた電池のストラップと集電耳との溶接部の状態は悪く、溶接面に腐食が見られ、ストラップから集電耳がはずれた極板も見られた。一方、集電耳部にＰｂ−１．５ｗｔ％Ｃａ−１０ｗｔ％Ｓｎ合金表面層を有しないエキスパンド格子ｂを用いた電池のストラップと集電耳との溶接部の状態は非常に良好であった。
【００４４】
なお、本実施例では集電耳部のほぼ全面に表面層を設けない場合についての例を示したが、必ずしも集電耳部のほぼ全面に表面層を設けないようにする必要はなく、集電耳部のうち少なくとも溶接されてストラップと一体化する部分には該表面層をもうけないようにすれば同様の効果を得ることができる。
【００４５】
また、本実施例ではあらかじめ集電耳部には表面層を形成しないように圧延シートを製作し、エキスパンド格子を作製した場合についての例を示したが、集電耳部に表面層を形成した後に集電耳部の表面層を研磨する等の方法により表面層を取り除いても同様の効果が得られる。
【００４６】
（実施例５）
次に、上記表面層を有する集電体を用いた電池の活物質中にアルカリ金属またはアルカリ土類金属を添加した場合およびアルカリ金属またはアルカリ土類金属に加えてＳｎの化合物を添加した場合の実施例について述べる。
【００４７】
まず、純Ｐｂ、Ｐｂ−１％Ｃａ合金、Ｐｂ−０．３％Ｃａ−０．５％Ｓｎ合金の鉛塊をそれぞれ鋳造し、ボールミル式鉛粉製造機を用いて、一酸化鉛を主成分とする鉛粉、すなわち純Ｐｂ、Ｐｂ−１％Ｃａ合金およびＰｂ−０．３％Ｃａ−０．５％Ｓｎ合金からなる鉛粉を製造した。次に、純Ｐｂ鉛粉またはＰｂ−１％Ｃａ合金鉛粉またはＰｂ−０．３％Ｃａ−０．５％Ｓｎ合金鉛粉１ｋｇと濃度２３ｗｔ％の硫酸２００ｍｌとを混合して調製した正極活物質ペースト、純Ｐｂ鉛粉１ｋｇとＣａＯ１０ｇと濃度２３ｗｔ％の硫酸２００ｍｌとを混合して調製した正極活物質ペースト、純Ｐｂ鉛粉１ｋｇとＳｎＳＯ４１０ｇと濃度２３ｗｔ％の硫酸２００ｍｌとを混合して調製した正極活物質ペーストの以上５種類の正極活物質ペーストを正極格子に充填した。
【００４８】
正極格子には、Ｐｂ−０．０７ｗｔ％Ｃａ−１．３ｗｔ％Ｓｎ合金板をエキスパンド加工して作製したものと、Ｐｂ−０．０７ｗｔ％Ｃａ−１．３ｗｔ％Ｓｎ合金基材にＰｂ−３ｗｔ％Ｃａ合金表面層またはＰｂ−３ｗｔ％Ｃａ−１０ｗｔ％Ｓｎ合金表面層を設けてエキスパンド加工して作製したものを用いた。これにより、正極格子と正極活物質ペーストの組み合わせの異なる１０種類の密閉型鉛蓄電池（２Ｖ３０Ａｈ）を作製した。試験に供した電池の一覧を表３に示す。
【表３】
0005050309.tif 000004
【００４９】
作製した１０種類の電池について６Ａ（０．２ＣＡ）および９０Ａ（３ＣＡ）で放電容量試験を行った後、放電は１０Ａ（１／３ＣＡ）で１時間、充電は電池電圧が２．４５Ｖに達するまで１０Ａの定電流で充電し、２．４５Ｖに達した後は電池電圧が２．４５Ｖを維持して充電するという方式で１０時間、温度は４０℃という条件でサイクル寿命試験を実施し、５０サイクル毎に１０Ａ（１／３ＣＡ）で容量試験をおこなった。結果を表４に示す。
【表４】
0005050309.tif 000005
【００５０】
Ｐｂ−０．０７ｗｔ％Ｃａ−１．３ｗｔ％Ｓｎ合金基材にＰｂ−３ｗｔ％Ｃａ合金表面層またはＰｂ−３ｗｔ％Ｃａ−１０ｗｔ％Ｓｎ合金表面層を設けてエキスパンド加工して作製した格子と活物質添加剤ＣａＯ、ＳｎＳＯ４もしくはＰｂ−１％Ｃａ合金鉛粉、Ｐｂ−０．３％Ｃａ−１％Ｓｎ合金鉛粉とを組み合わせること（電池記号Ｐ、Ｑ、Ｒ、Ｓ）によって、それらを単独で用いた場合よりも放電容量および寿命性能が向上した。これは、格子表面層と活物質の両方にアルカリ金属またはアルカリ土類金属やＳｎを加えることによって、格子または活物質のいずれか一方に添加したときよりも格子と活物質との結合が非常に強固になり、極板の導電性の向上、活物質の効率的な反応、活物質の軟化および脱落の抑制などの効果が生じて、放電容量や寿命性能がさらに向上したものと考えられる。
【００５１】
本実施例では、Ｐｂ−Ｃａ合金またはＰｂ−Ｃａ−Ｓｎ合金の表面層を設けた格子とＣａ化合物（ＣａＯ）やＳｎ化合物（ＳｎＳＯ４）を添加した活物質ペースト、Ｐｂ−Ｃａ合金鉛粉やＰｂ−Ｃａ−Ｓｎ合金鉛粉から作製した活物質ペーストとの組み合わせについて述べたが、Ｃａ以外の他のアルカリ金属またはアルカリ土類金属との組み合わせでも同様の効果が得られる。
【００５２】
（実施例６）
次に、上記表面層を有する集電体を用いた電池の電解液中にアルカリ金属またはアルカリ土類金属またはＳｎの化合物を添加した場合の実施例について述べる。
【００５３】
Ｐｂ−０．０７ｗｔ％Ｃａ−１．３ｗｔ％Ｓｎ合金板をエキスパンド加工して作製した正極格子と、Ｐｂ−０．０７ｗｔ％Ｃａ−１．３ｗｔ％Ｓｎ合金基材にＰｂ−３ｗｔ％Ｃａ合金表面層またはＰｂ−３ｗｔ％Ｃａ−１０ｗｔ％Ｓｎ合金表面層を設けてエキスパンド加工して作製した正極格子に、鉛粉と希硫酸とを練合して製作したペーストを充填し、熟成、乾燥して正極板を作製した。
【００５４】
これらの未化成の正極板と、厚み１．０ｍｍのＰｂ−０．０７ｗｔ％Ｃａ−１．３ｗｔ％Ｓｎ合金圧延シートをエキスパンド加工して製作した格子に、リグニンスルホン酸、ＢａＳＯ４およびカーボンを混合した鉛粉と希硫酸とを練合して製作したペーストを充填し、熟成、乾燥して作製した未化成の負極板を比重１．０５の希硫酸中で化成し、水洗、乾燥して化成済みの正、負極板とした。
【００５５】
このようにして製作した化成済みの正極板５枚と負極板６枚とを微細ガラス繊維セパレータを介して交互に積層し、極板群を形成し、これらの極板群を電槽に挿入して未注液の電池を作製した。次に、アルカリ金属の化合物であるＮａ２ＳＯ４、アルカリ土類金属の化合物であるＭｇＳＯ４、Ｓｎの化合物であるＳｎＳＯ４をそれぞれ比重１．３０の希硫酸に０．０５ｍｏｌ／ｌ溶解させた電解液および添加剤を添加していない比重１．３０希硫酸を準備して、未注液の電池に所定量注液し、さらに０．１ＣＡで１０時間の充電を行って、正極格子と電解液添加剤の組み合わせの異なる１０種類の２Ｖ３０Ａｈの密閉型鉛蓄電池を製作した。
【００５６】
これらの電池を放電は１０Ａ（１／３ＣＡ）で１時間、充電は電池電圧が２．４５Ｖに達するまで１０Ａの定電流で充電し、２．４５Ｖに達した後は電池電圧が２．４５Ｖを維持して充電するという方式で１０時間、温度は４０℃という条件でサイクル寿命試験を実施し、５０サイクル毎に１０Ａ（１／３ＣＡ）で容量試験をおこなった。試験に供した電池の一覧とその試験結果を表５に示す。
【表５】
0005050309.tif 000006
【００５７】
Ｐｂ−０．０７ｗｔ％Ｃａ−１．３ｗｔ％Ｓｎ合金基材にＰｂ−３ｗｔ％Ｃａ合金表面層またはＰｂ−３ｗｔ％Ｃａ−１０ｗｔ％Ｓｎ合金表面層を設けてエキスパンド加工して作製した格子と電解液添加剤Ｎａ２ＳＯ４、ＭｇＳＯ４、ＳｎＳＯ４とを組み合わせること（電池記号ｅ、ｆ、ｈ、ｉ、ｊ）によって、それらを単独で用いた場合よりも寿命性能が向上した。これは、格子表面層と電解液の両方にアルカリ金属またはアルカリ土類金属やＳｎを加えることによって、格子または電解液のいずれか一方に添加したときよりも格子と活物質との結合が非常に強固になり、寿命性能がさらに向上したものと考えられる。
【００５８】
本実施例では、Ｐｂ−Ｃａ合金またはＰｂ−Ｃａ−Ｓｎ合金の表面層を設けた格子とＮａ２ＳＯ４、ＭｇＳＯ４、ＳｎＳＯ４を添加した電解液との組み合わせについて述べたが、他のアルカリ金属またはアルカリ土類金属やＳｎの化合物を添加した電解液との組み合わせでも同様の効果が得られる。また、添加する量としては、電解液中の金属イオン濃度として例えばＮａ２ＳＯ４、ＭｇＳＯ４においては０．００１〜０．３ｍｏｌ／ｌ、ＳｎＳＯ４においては０．００１〜０．１ｍｏｌ／ｌの場合に効果が大きい。
【００５９】
なお、実施例１〜６では、本発明になる集電体としてエキスパンド格子に適用した場合について示したが、これに限定されるものではなく、打ち抜き格子やシート状の鉛合金集電体に適用した場合でも同様の効果が得られる。また、鋳造格子の表面への溶射、溶融鉛合金への浸漬、電気メッキなどにより表面層を形成させた場合でも同様の効果が得られる。
【００６０】
＜産業上の利用可能性＞
以上、本発明を用いることによって、自己放電や電解液の減少をＰｂ−Ｃａ系合金集電体を用いた場合と同等に抑えたまま寿命性能の優れた鉛蓄電池を得ることができる。
【図面の簡単な説明】
第１図は、本発明にかかる集電体を作製するための圧延シートの一例を示す斜視図である。
第２図は、本発明にかかる集電体を作製するための圧延シートの一例を示す断面図である。
第３図は、表面層のＣａ含有量と寿命性能との関係を示す図である。
第４図は、表面層のＭｇ含有量と寿命性能との関係を示す図である。
第５図は、表面層のＫ含有量と寿命性能との関係を示す図である。
なお、図中の符号、１は表面層、２は基材である。
【図１】
0005050309.tif 000007
【図２】
0005050309.tif 000008
【図３】
0005050309.tif 000009
【図４】
0005050309.tif 000010
【図５】
0005050309.tif 000011